(57)【要約】【課題】シートの両面から吸湿可能であり、吸湿性能が向上すると共にシール強度も十分であり、粉塵漏れもなく、特にクリーンルームにおいて梱包を要求される電子機器等に有用な乾燥剤シートを提供する。【解決手段】  乾燥剤シート１は、第１シート１１と第２シート１２とにより包材を構成し、この包材内に乾燥剤１３を封入している。第１シート１１は、無発塵性であって透湿性を有する材料（不織布）により構成されている。第２シート１２は、無発塵性であって透明性を有し、かつ無孔であるが透湿性を有する。具体的には、ナイロンフィルム１２Ａあるいはセロファンフィルムに、酢酸ビニルが混合されたポリエチレンフィルム（ＥＶＡ）１２Ｂをラミネートして構成される。第１シート１１および第２シート１２の両面から吸湿がなされる。【選択図】        図１
2006036247.tif 000002
【特許請求の範囲】
【請求項１】
第１シートと第２シートとにより構成される包材内に乾燥剤を封入してなる乾燥剤シートであって、
前記第１シートは無発塵性であると共に透湿性を有し、前記第２シートは無発塵性であると共に無孔であり、かつ透湿性および透明性を有する
ことを特徴とする乾燥剤シート。
【請求項２】
前記第１シートは不織布により構成され、前記第２シートは、活性化拡散流れによる透湿性を持つフィルムの裏面に表示印刷が行われたのち、酢酸ビニルが混合されたポリエチレンフィルムをラミネートしたものであり、前記第２シートのポリエチレンフィルム側が前記不織布に熱融着されている
ことを特徴とする請求項１記載の乾燥剤シート。
【請求項３】
前記第１シートにはラミネート加工が施されることなく、第２シートが直接に熱融着されている
ことを特徴とする請求項１または２に記載の乾燥剤シート。
【請求項４】
前記乾燥剤は、乾燥剤効果を出し得る原料に検知剤を混入したものである
ことを特徴とする請求項１ないし３のいずれか１項に記載の乾燥剤シート。
【請求項５】
前記乾燥剤原料は、モンモリロナイト，生石灰，酸化アルミニウム（アルミナ），硫酸マグネシウム，シリカゲル，塩化カルシウム，ゼオライト，珪藻土，水酸化ナトリウム，水酸化カリウム，塩化マグネシウム，五酸化リン，酸化バリウム，酸化マグネシウムおよび過塩素酸マグネシウムのうちの少なくとも一種であり、前記検知剤は、有機色素または塩化コバルトを含有したシリカゲルまたはセルロースである
ことを特徴とする請求項４に記載の乾燥剤シート。
【請求項６】
第１シートと第２シートとにより構成されると共に分離可能に区画された複数の分包部を有する包材の前記分包部内にそれぞれ乾燥剤を封入してなる乾燥剤シートであって、
前記第１シートは無発塵性であると共に透湿性を有し、前記第２シートは無発塵性であると共に無孔であり、かつ透湿性および透明性を有する
ことを特徴とする乾燥剤シート。
【請求項７】
前記第１シートは不織布により構成され、前記第２シートは、活性化拡散流れによる透湿性を持つフィルムの裏面に表示印刷が行われたのち、酢酸ビニルが混合されたポリエチレンフィルムをラミネートしたものであり、前記第２シートのポリエチレンフィルム側が前記不織布に熱融着されている
ことを特徴とする請求項６記載の乾燥剤シート。
【請求項８】
前記第１シートにはラミネート加工が施されることなく、第２シートが直接に熱融着されている
ことを特徴とする請求項６または７に記載の乾燥剤シート。
【請求項９】
前記乾燥剤は、乾燥剤効果を出し得る原料に検知剤を混入したものである
ことを特徴とする請求項６ないし８のいずれか１項に記載の乾燥剤シート。
【請求項１０】
前記乾燥剤原料は、モンモリロナイト，生石灰，酸化アルミニウム（アルミナ），硫酸マグネシウムおよびシリカゲルのうちの少なくとも一種であり、前記検知剤は、有機色素または塩化コバルトを含有したシリカゲルである
ことを特徴とする請求項９に記載の乾燥剤シート。
【発明の詳細な説明】
【技術分野】
【０００１】
本発明は、２種類のシートを貼り合わせて包材を構成し、その内部にシリカゲル等の乾燥剤を封入してなる乾燥剤に係り、特に、クリーンルーム内で梱包される磁性体デバイス等の乾燥に用いられる乾燥剤シートに関する。
【背景技術】
【０００２】
ＩＣ (Integrated Circuit) 、ＬＳＩ（Large Scale Integrated circuit) 等の電子部品は、保存または輸送するに場合に、電子部品に水分が付着、または露点の発生により湿気が付着すると、電子部品に漏電が生じたり、腐食によって通電不良その他誤作動、断線等が生じてしまう。そのため、この種の電子部品は低湿度状態で保存，輸送する必要がある。また、最近、コンピュータ用からＤＶＤ（Digital Versatile Disc）などの映像録画分野に至るまで、磁性体を用いた磁気ディスク装置や光磁気ディスク装置が用いられているが、このような磁気ディスク装置関連の精密なデバイスは特にクリーンルーム内において、超精密、極クリーンな状態で梱包し、輸送することが要求されており、これに対応して吸湿性能が良好であり、無発塵性の乾燥剤の開発が望まれている。
【０００３】
このような電子部品の乾燥に用いられる乾燥剤シートとしては、両面が不透明なシート（不織布）や両面が透明なシート（ＰＥＴ）が主に使用されており、これらは両面通気性を有している。また、片面側が通気性シートで構成され、他面側が非通気性シートで構成されたものが提案されている（特許文献１，２）。この乾燥剤シートでは、通気性側には不織布が用いられ、一方、非通気性側には外部から吸湿状態の変化が視認可能なように透明のフィルムが用いられている。
【特許文献１】特許２５７７２８４号公報
【特許文献２】特許２０９８３４４号公報
【発明の開示】
【発明が解決しようとする課題】
【０００４】
しかしながら、上述の乾燥剤シートでは、両面が不透明なシートの場合、青色シリカゲルによる吸湿状態を確認することができず、シール強度も低下する。両面が透明のシートの場合、フィルムに開孔処理を行うため、内容物からの粉塵漏れが生じ、クリーンルーム内での使用ができないという問題があった。また、特許文献１，２の乾燥剤シートでは、吸湿は片面側のみからしか行われないので、吸湿性能が十分といえるものではなく、また使用方法にも制限、すなわち、片側の吸湿面が密着してしまうと乾燥剤としての効果が失われてしまうなどの問題があり、クリーンルームにおいて包装の際に使用するものとしては、十分なものではなかった。
【０００５】
本発明はかかる問題点に鑑みてなされたもので、その目的は、開孔処理を施すことなく、シートの両面から吸湿可能であり、吸湿性能が向上すると共にシール強度も十分であり、また、粉塵漏れの虞もなく、特にクリーンルーム内において梱包することが要求される磁性体デバイスなどの精密機器の除湿に有用な乾燥剤シートを提供することにある。
【課題を解決するための手段】
【０００６】
本発明による第１の乾燥剤シートは、第１シートと第２シートとにより構成される包材内に乾燥剤を封入してなるものであって、第１シートは無発塵性であると共に透湿性を有し、前記第２シートは無発塵性であると共に無孔であり、かつ透湿性および透明性を有する構成としたものである。なお、本明細書において、「無孔」とは、フィルムに対する開孔処理が行われておらず実質的に孔がないものをいい、ナノメータレベルの孔（孔径が１ｎｍ以下）が存在する場合を含むものである。また、「透明」とは、外部から内部を視認可能な程度に可視光が第２シートを透過する場合、「非透明」とは、内部を視認ができない程度に可視光が第２シートに吸収または第２シートで反射される場合をそれぞれいう。
【０００７】
また、本発明による第２の乾燥剤シートは、第１シートと第２シートとにより構成されると共に分離可能に区画された複数の分包部を有する包材の分包部内にそれぞれ乾燥剤を封入してなるものであって、第１シートは無発塵性であると共に透湿性を有し、第２シートは無発塵性であると共に無孔であり、かつ透湿性および透明性を有する構成としたものである。
【０００８】
具体的には、第１シートは無発塵性の不織布により構成され、第２シートは、ナイロンやセロハンフィルム等の、無孔でも活性化拡散流れによる透湿性を持つフィルムの裏面に表示印刷を行ったのち、酢酸ビニルが混合されたポリエチレンフィルム、すなわち、ＥＶＡ（Ethylene-vinyl acetate copolymer；エチレン酢酸ビニル共重合体）をラミネートしたものにより構成される。第２シートにおいて、ナイロンフィルムの膜厚は、１３〜２５μｍの範囲とする好ましく、また、ポリエチレンへの酢酸ビニルの混合割合は、重量比で、１０〜２０％の範囲とすることが好ましい。
【０００９】
乾燥剤は、乾燥剤効果を出し得る原料に、吸湿状態を示す検知剤（インジケータ）を混入したものであり、検知剤の色の変化により吸湿状態を第２シートを通して目視で確認することができるものである。乾燥剤原料としては、例えば、モンモリロナイト，生石灰，酸化アルミニウム（アルミナ），硫酸マグネシウム，シリカゲル，塩化カルシウム，ゼオライト，珪藻土，水酸化ナトリウム，水酸化カリウム，塩化マグネシウム，五酸化リン，酸化バリウム，酸化マグネシウムおよび過塩素酸マグネシウムのうちの少なくとも一種が用いられ、また、検知剤としては、有機色素または塩化コバルトを含有した、シリカゲルまたはセルロースが用いられる。
【００１０】
本発明の乾燥剤シートでは、第１シート側からの吸湿に加え、第２シート側においても吸湿がなされるため、従来よりも吸湿性能が向上し、その吸湿状態を透明の第２シートを通して外部から視認することができる。具体的には、第１シートを不織布により構成すると共に、第２シートを、ナイロンフィルムあるいはセロファンフィルム等の、無孔でも活性化拡散流れによる透湿性を持つフィルムに、酢酸ビニルが混合されたポリエチレンフィルム（ＥＶＡフィルム）をラミネートしたものとすることにより、吸湿性能が向上すると共に、第１シートと第２シートとのシール強度も十分確保することができる。なお、このときＥＶＡフィルムが、第１シートに対する接着剤としての機能するものである。また、第２シートの透明フィルムの裏面に各種表示の印刷を行い、そののちＥＶＡフィルムをラミネートすることにより、インクが直接製品に触れないようになる。
【発明の効果】
【００１１】
本発明の第１または第２の乾燥剤シートによれば、第１シートを、無発塵性の透湿性を有するもので構成する一方、第２シートを、無発塵性であり、かつ無孔であって透湿性および透明性を有するものによって構成するようにしたので、両面から吸湿が行われ、吸湿性能が向上すると共にシール強度も十分に確保することができる。また、両面のシートからの発塵が無く、開孔処理がなされていないために、内部からの粉塵漏れも無く、特にクリーンルーム内においての梱包が要求される、磁気記録装置や光磁気記録装置などの精密機器などの乾燥に好適に用いることができる。
また、本発明の第１または第２の乾燥剤シートでは、第１シートの裏面にラミネート加工を施すことなく、直接に第２シートを熱融着させることにより、高いシール強度を保ちながら、高い透湿性性能を発揮することができる。
【発明を実施するための最良の形態】
【００１２】
以下、本発明の実施の形態について図面を参照して詳細に説明する。
【００１３】
図１は、本発明の一実施の形態に係る乾燥剤シート１の構成を表すもので、図２は図１のＩＩ−ＩＩ線の矢視断面構成を表したものである。この乾燥剤シート１は、第１シート１１と第２シート１２とを貼り合わてなる包材内に、吸湿機能を有する乾燥剤１３を封入したものである。第１シート１１と第２シート１２との周縁部は、熱溶着されてシール部１４となっている。第１シート１１は、無発塵性で、非透明であり、かつ透湿性を有するものであり、一方、第２シート１２は、無発塵性であり、また、開孔処理がなされず無孔であるが、透湿性および透明性を有するものである。この第２シート１２の透湿能力は後述のように構成材料の違いにより第１シート１１のそれよりも小さくなっている。なお、第１シート１１側も透明性を有するような構成としてもよい。
【００１４】
この乾燥剤シート１は、図３に示したように、第１シート１１と第２シート１２とを熱溶着して多数の区画された袋状の分包部１５を分離可能に形成し、その後、分包部１５毎に分離したものである。なお、乾燥剤１３は、シール部１４を形成する前に各分包部１５内に封入される。
【００１５】
第１シート１１は、無発塵性で、微粒子バリア性に優れた微多孔性の不織布により構成されたものであり、具体的には、例えばタイベック（商品名；米国デュポン社製）が用いられる。この第１シート１１では、第２シート１２とは異なり、ラミネート加工をしておらず、微多孔性のため、第２シート１２よりも高い透湿性を有している。
【００１６】
一方、透明性を有し、かつ透湿性を有する第２シート１２は、ナイロンフィルム１２Ａの内側にインク１６による各種の表示印刷を行ったのち、酢酸ビニルが混合されたポリエチレンフィルム１２Ｂをラミネートしたものであり、ポリエチレンフィルム１２Ｂ側が第１シート１１に溶着されている。ナイロンフィルム１２Ａの膜厚は例えば膜厚が１３〜２５μｍ程度であり、また、ポリエチレンフィルム１２Ｂの膜厚は例えば膜厚が４０〜６０μｍ程度であることが好ましい。ナイロンフィルム１２Ａとポリエチレンフィルム１２Ｂとの合計の厚みは５０〜１００μｍ程度が望ましい。膜厚が５０μｍ未満に薄くなると、フィルムの強度が低下し、内容物による突き刺しによる破れや、シール強度の低下が起きる可能性があり、一方、膜厚が１００μｍよりも厚くなると、製造する際の著しい生産性の低下が予想される。
【００１７】
第２シート１２のうち内側のポリエチレンフィルム１２Ｂは接着剤としての機能を有するものであり、ナイロンフィルム１２Ａの裏面にポリエチレンフィルム１２Ｂを貼り合わせることにより、第１シート１１との熱溶着が可能になる。
【００１８】
ここで、ナイロンフィルム１２Ａ自体は透明であって透湿性を有するものであるが、ポリエチレンフィルム１２Ｂは透明であるものの、そのままでは透湿性は有していない。そこで、本実施の形態では、このポリエチレンフィルム１２Ｂに透湿性を持たせるために、酢酸ビニルを混合してＥＶＡフィルムとし、この部分を水分が透過可能としたものである。これよってポリエチレンフィルム１２Ｂに、開孔処理を施すことなく、無孔のまま透湿性を持たせることができる。但し、不織布により構成された第１シート１１程の透湿性を有するものではなく、全体としての吸湿機能は主として第１シート１１側が担うものである。
【００１９】
ここで、酢酸ビニルの混合割合は、重量比で、１０％〜２０％の範囲内であることが望ましい。１０％未満であると、透湿性能が低下し、一方、２０％より多くなると、酢酸ビニル特有の臭いが強くなるからである。なお、第２シート１２は、ポリエチレンに酢酸ビニルを混合したＥＶＡ樹脂を、押出機で、２４０〜２５０℃の温度で加熱し溶融させ、カーテン状に薄く垂れ流して膜（ポリエチレンフィルム１２Ｂ）としてナイロンフィルム１２Ａの裏面にラミネートすることにより作製される。
【００２０】
ここでは、ポリエチレンフィルム１２Ｂを一層構造としているが、図４に示したように２層以上（例えば３層）の積層構造としてもよい。また、ナイロンフィルム１２Ａの代わりにセロハンフィルムなどのその他の透湿性を有するフィルムを用いるようにしてもよい。
【００２１】
なお、第２シート１２に透湿性を持たせるためには、その他、ナイロンフィルム１２Ａにポリエチレンを筋状にラミネートして第２シート１２を構成する方法や、第１シート１１側にポリエチレンを筋状にラミネートし、第２シート１２側を透湿性を有するナイロンフィルム１２Ａのみにより構成する方法があるが、いずれの方法を用いることも可能である。
【００２２】
また、本実施の形態では、第１シート１１および第２シート１２ともに公知の帯電防止処理がなされている。
【００２３】
分包部１５内の乾燥剤１３としては、例えば吸湿性を有するモンモリロナイト１３Ａ（例えば、商品名；デシカイト２５，米国エンゲルハード社製）に、検知剤（インジケータ）、例えば塩化コバルトを含有した青色シリカゲル１３Ｂが用いられる。なお、乾燥剤効果を出し得る原料としては、モンモリロナイト１３Ａの代わりにシリカゲル，硫酸マグネシウム，生石灰，酸化アルミニウム（アルミナ），塩化カルシウム，ゼオライト，珪藻土，水酸化ナトリウム，水酸化カリウム，塩化マグネシウム，五酸化リン，酸化バリウム，酸化マグネシウム，過塩素酸マグネシウムなども用いることができる。また、検知剤としては、シリカゲルまたはセルロース（紙）に有機色素を含有させたものでもよい。
【００２４】
以上のような構成を有する本実施の形態の乾燥剤シート１は、クリーンルーム内において、磁気ディスク装置などの精密な電子機器と一緒に梱包される。そして、この乾燥剤シート１では、無発塵性の不織布により構成された第１シート１１側から主として吸湿されるが、第２シート１２側においてもナイロンフィルム１２Ａと共にポリエチレンフィルム１２Ｂも透湿性を有しているため、吸湿が行われる。すなわち、乾燥剤シート１の両面から吸湿がなされ、よって従来よりも吸湿性能が向上し、その吸湿状態を透明の第２シート１２を通して外部から青色シリカゲル１３Ｂの色の変化により視認することができる。また、第１シート１１としての不織布に対して、接着剤機能を有するポリエチレンフィルム１２Ｂを介してナイロンフィルム１２Ａを貼り合わせる構成としたので、シール強度も十分に確保することができる。更に、第１シート１１を無発塵性の不織布により構成すると共に、第２シート１２側においても開孔処理を施すことなく透湿性を持たせるようにしたので、両面からの発塵や、内部からの粉塵漏れの虞もないので、特に、クリーンルーム内において安心して使用することができる。
【００２５】
また、従来の乾燥剤シートでは第１シートと第２シートとの両面にラミネート加工を施しているために、透湿性が低下していたが、本実施の形態の乾燥剤シート１では、第１シート１１の裏面にラミネート加工を施すことなく、直接に第２シートを熱融着させることにより、高いシール強度を保ちながら、高い透湿性性能を発揮することができる。
【図面の簡単な説明】
【００２６】
【図１】本発明の一実施の形態に係る乾燥剤の構成を表す斜視図である。
【図２】図１の乾燥剤の断面構成を表す図である。
【図３】図１の乾燥剤の分離前の状態を表す断面図である。
【図４】図１の乾燥剤のシート構造の変形例を説明するための断面図である。
【符号の説明】
【００２７】
１…乾燥剤、１１…第１シート、１２…第２シート、１２Ａ…ナイロンフィルム、１２Ｂ…酢酸ビニル含有ポリエチレンフィルム（ＥＶＡフィルム）、１３…乾燥剤、１４…シール部、１５…分包部、１６…インク
【図１】
2006036247.tif 000003
【図２】
2006036247.tif 000004
【図３】
2006036247.tif 000005
【図４】
2006036247.tif 000006